(57)【要約】【課題】木質繊維板の材料となる木質繊維と粉末樹脂とを解繊して繊維マットを製造する際に、粉末樹脂の飛散を抑制することができる木質繊維板の製造方法を提供すること。【解決手段】以下の工程、木質繊維層１の間に粉末樹脂層２が挟持された積層体３を形成する積層工程、前記積層体３を解繊シリンダーＳで解繊して繊維マット４を製造する解繊工程、および前記繊維マット４を、熱圧成形して木質繊維板を製造する成形工程を含む木質繊維板の製造方法とする。【選択図】図１
2014218047.tif 000002
【特許請求の範囲】
【請求項１】
以下の工程、
木質繊維層の間に粉末樹脂層が挟持された積層体を形成する積層工程、
前記積層体を解繊シリンダーで解繊して繊維マットを製造する解繊工程、および
前記繊維マットを、熱圧成形して木質繊維板を製造する成形工程、
を含むことを特徴とする木質繊維板の製造方法。
【請求項２】
前記解繊工程において、除湿した空気を供給することを特徴とする請求項１に記載の木質繊維板の製造方法。
【請求項３】
前記積層工程における前記木質繊維層には、液状物が含まれていることを特徴とする請求項１または２に記載の木質繊維板の製造方法。
【発明の詳細な説明】
【技術分野】
【０００１】
本発明は、木質繊維板の製造方法に関する。
【背景技術】
【０００２】
従来より、住宅などの室内の壁材として、透湿性を有する木質繊維板が用いられている。
【０００３】
木質繊維板の製造方法としては、例えば、搬送コンベア上の木質繊維に粉末樹脂を供給し、回転する解繊シリンダー（針付きロール）で解繊して繊維マットを製造し、この繊維マットを熱圧成形して木質繊維板を製造する方法が知られている（特許文献１、２）。
【先行技術文献】
【特許文献】
【０００４】
【特許文献１】特開平5−51466号公報
【特許文献２】特開平5-220878号公報
【発明の概要】
【発明が解決しようとする課題】
【０００５】
しかしながら、特許文献１、２のような従来の方法の場合、木質繊維に供給された粉末樹脂の一部が、解繊シリンダーによる解繊の際に遠心力で周囲に飛散してしまう場合がある。この場合、飛散した粉末樹脂は、繊維マットを製造する工程で利用することが難しいため、材料のロスが避けられないという問題がある。
【０００６】
本発明は、以上のとおりの事情に鑑みてなされたものであり、木質繊維板の材料となる木質繊維と粉末樹脂とを解繊して繊維マットを製造する際に、粉末樹脂の飛散を抑制することができる木質繊維板の製造方法を提供することを課題としている。
【課題を解決するための手段】
【０００７】
上記の課題を解決するために、本発明の木質繊維板の製造方法は、以下の工程、木質繊維層の間に粉末樹脂層が挟持された積層体を形成する積層工程、前記積層体を解繊シリンダーで解繊して繊維マットを製造する解繊工程、および前記繊維マットを、熱圧成形して木質繊維板を製造する成形工程を含むことを特徴としている。
【０００８】
この木質繊維板の製造方法では、前記解繊工程において、除湿した空気を供給することが好ましい。
【０００９】
この木質繊維板の製造方法では、前記積層工程における前記木質繊維層には、液状物が含まれていることがより好ましい。
【発明の効果】
【００１０】
本発明の木質繊維板の製造方法によれば、木質繊維板の材料となる木質繊維と粉末樹脂とを解繊して繊維マットを製造する際に、粉末樹脂の飛散を抑制することができるため、材料のロスを抑制することができる。
【図面の簡単な説明】
【００１１】
【図１】本発明の木質繊維板の製造方法の一実施形態を例示した概要図である。
【発明を実施するための形態】
【００１２】
図１は、本発明の木質繊維板の製造方法の一実施形態を例示した概要図である。以下、図１とともに、本発明の木質繊維板の製造方法の一実施形態について説明する。
【００１３】
本発明の木質繊維板の製造方法は、以下の工程を含んでいる。
（１）木質繊維層の間に粉末樹脂層が挟持された積層体を形成する積層工程。
（２）積層体を解繊シリンダーで解繊して繊維マットを製造する解繊工程。
（３）繊維マットを、熱圧成形して木質繊維板を製造する成形工程。
【００１４】
積層工程では、木質繊維層１(第１木質繊維層１a、第２木質繊維層１b)の間に粉末樹脂層２が挟持された積層体３を形成する。
【００１５】
具体的には、上流の第１繊維供給部Ｄ１から搬送コンベアＣ上に木質繊維を供給することで、第１木質繊維層１aを形成する。第１木質繊維層１aは、木質繊維の束が搬送方向と同方向となるように配向してもよい。
【００１６】
第１繊維供給部Ｄ１から供給される木質繊維としては、例えば、ケナフ、ジュートなどの麻類の靭皮繊維などを例示することができる。なかでも、麻類の靭皮繊維は、結晶性で強度の高いセルロースを多く含有し、繊維としての強度が高いため好ましい。麻類の靭皮繊維は、例えば、レッティングと呼ばれる浸水処理および物理的な解繊処理により、麻類の植物から長繊維を得ることができる。
【００１７】
木質繊維は、例えば、長さ10〜200mm、直径100μm以下の長繊維であることが好ましく、長繊維を使用することで、長繊維同士を良く絡み合わせることにより繊維マット４の形状保持性を高めることができる。また、木質繊維は、水中に浸漬して接着成分を除去する前処理が行われたものであってもよい。
【００１８】
続いて、第１繊維供給部Ｄ１の下流に配置された樹脂供給部Ｄ２から、第１木質繊維層１aの上に粉末樹脂を均一に供給して、第１木質繊維層１aの上に粉末樹脂層２を積層させる。
【００１９】
粉末樹脂は、熱硬化性を有するものであり、例えば、酢酸ビニル樹脂、アクリル樹脂、エポキシ樹脂、ウレタン樹脂、ユリア樹脂、メラミン樹脂、フェノール樹脂などを粉末化したものを例示することができる。粉末樹脂の供給量などは木質繊維板の強度、厚み、密度などを考慮して適宜設計することができる。
【００２０】
さらに、樹脂供給部Ｄ２の下流に配置された第２繊維供給部Ｄ３から、粉末樹脂層２の上に木質繊維を供給して、粉末樹脂層２の上に第２木質繊維層１bを積層させる。これによって、木質繊維層１（第１木質繊維層１a、第２木質繊維層１b）の間に粉末樹脂層２が挟持された、３層構造を有する積層体３が形成される。第２繊維供給部Ｄ３から供給される木質繊維の材料は、第１繊維供給部Ｄ１から供給される木質繊維と同様の材料を例示することができる。
【００２１】
また、積層工程における木質繊維層１（第１木質繊維層１a、第２木質繊維層１b）には、水、アルコールなどの液状物が含まれていることが好ましい。この場合、木質繊維に予め液状物を混合し、液状物を含む木質繊維を供給して木質繊維層１（第１木質繊維層１a、第２木質繊維層１b）を形成することができる。また、木質繊維を供給して木質繊維層１（第１木質繊維層１a、第２木質繊維層１b）を形成した後、上方から液状物を散布して木質繊維層に液状物を含有させることもできる。なお、第１木質繊維層１aと第２木質繊維層１bのいずれか一方のみに液状物を含有させるようにしてもよい。
【００２２】
そして、積層工程で形成した積層体３を、解繊シリンダーＳを収納した混合部Ｍへ搬送する。
【００２３】
解繊工程では、積層工程で形成された積層体３を解繊シリンダーＳで解繊して繊維マット４を製造する。
【００２４】
解繊シリンダーＳの表面には、木質繊維を解繊するための針（突起）が形成されており、この解繊シリンダーＳの手前には、押さえロールＲが配設されている。搬送コンベアＣで搬送された積層体３は、押さえロールＲによって押さえながら高速回転する解繊シリンダーＳによって回転方向に引き離されて解繊され、木質繊維と粉末樹脂とが略均一に混合される。この木質繊維と粉末樹脂との集合体を、例えば下流の搬送コンベアＣ上で積み重ねることで繊維マット４を製造することができる。
【００２５】
積層工程で形成された積層体３は、粉末樹脂層２が木質繊維層１（第１木質繊維層１a、第２木質繊維層１b）の間に挟持されているため、解繊工程では、解繊シリンダーＳによる解繊の際に、粉末樹脂が遠心力で周囲に飛散することが抑制される。したがって、粉末樹脂の飛散に伴う材料のロスが抑制され、効率的に繊維マット４を製造することができる。
【００２６】
さらに、解繊工程では、解繊シリンダーＳを収納する混合部Ｍ内に除湿した空気を供給して積層体３を解繊することが好ましい。これによって、解繊された木質繊維と粉末樹脂の集合体が乾燥して水分量が減じられるため、解繊時に粉末樹脂がわずかに飛散したとしても、混合部Ｍのカバー部Ｍ１や周囲の壁Ｍ２の内側に粉末樹脂が付着し難く、粉末樹脂のロスが抑制される。
【００２７】
また、積層工程で形成される木質繊維層１（第１木質繊維層１a、第２木質繊維層１b）に液状物が含まれる場合には、解繊工程での積層体３の解繊時における粉末樹脂の飛散をより確実に抑制することができるため、粉末樹脂のロスが一層抑制される。
【００２８】
成形工程では、解繊工程で製造された繊維マット４を熱圧成形して、板状の木質繊維板を製造する。本発明の熱圧成形工程における、繊維マット４のプレス方法としては、バッチ式の平板プレスや連続プレスなどを採用することができるが、特に限定はされない。また、熱圧成形の際の温度や時間や圧力は、粉末樹脂の種類や繊維板の厚みや密度などによって適宜に設定することができる。
【００２９】
また、成形工程では、繊維マット４を熱圧成形する前に、必要に応じて、繊維マット４を予備圧締（プリプレス）することができる。また、繊維マット４を熱圧成形する前に、乾燥炉などにより繊維マット４を乾燥させることで繊維マット４の含水率を調整することもできる。
【００３０】
本発明の木質繊維板の製造方法によれば、粉末樹脂層２が木質繊維層１（第１木質繊維層１a、第２木質繊維層１b）の間に挟持されているため、解繊シリンダーＳによる解繊の際に、粉末樹脂が遠心力で周囲に飛散することが抑制される。したがって、繊維マット４の製造時に粉末樹脂の飛散に伴う材料のロスが抑制され、効率的に木質繊維板を製造することができる。
【００３１】
また、従来、解繊の際の飛散によって繊維マット４に含まれる粉末樹脂が部分的に欠落して不均一になった場合、この繊維マット４を熱圧成形して製造した木質繊維板は、耐水性などの物性が不十分になるという問題があった。本発明の木質繊維板の製造方法によれば、解繊の際の粉末樹脂の飛散が抑制されるため、粉末樹脂が欠落し難く、熱圧成形して製造した木質繊維板の耐水性などを確実に確保することができる。
【００３２】
本発明の木質繊維板の製造方法は、以上の実施形態に限定されるものではない。例えば、本発明の木質繊維板の製造方法における積層工程では、木質繊維層の間に粉末樹脂層が挟持された積層体を形成することができればよく、上記の実施形態に限定されるものではない。また、積層工程における積層体には、例えば、珪藻土、シリカゲル、活性炭、ゼオライト、活性白土などの調湿材料が含まれていてもよい。さらに、本発明の木質繊維板の製造方法には、必要に応じて、木質繊維板の表面に、所望の着色、模様などを施した化粧シートや突き板を貼着する工程や、木質繊維板の表面に所望の塗料を塗装する工程なども含まれる。
【符号の説明】
【００３３】
１  木質繊維層
２  粉末樹脂層
３  積層体
４  繊維マット
Ｓ  解繊シリンダー
【図１】
2014218047.tif 000003